СПОСОБ ПОЛУЧЕНИЯ МОЮЩЕЙ КОМПОЗИЦИИ В ФОРМЕ ПОРОШКА

1. Способ получения моющей композиции в форме порошка, содержащей частицы бикарбоната или карбоната натрия, в которые путем включения введен по меньшей мере один моющий компонент, в котором по меньшей мере один моющий компонент в жидком состоянии взаимодействует с реакционноспособными частицами, содержащими не менее 60 мас.% карбоната или бикарбоната натрия, взаимодействие приводит по меньшей мере к частичному введению, указанные реакционноспособные частицы получены способом, включающим стадии:
(a) добавление по меньшей мере одного карбоната щелочного металла в водный раствор для образования водной композиции; где карбонатом щелочного металла является карбонат натрия и где водная композиция содержит по меньшей мере одну поликарбоновую кислоту и/или ее соли в количестве, составляющем не менее 200 ч./млн в расчете на массу водной композиции; и
(b) отделение бикарбоната натрия с использованием в качестве исходного материала водной композиции с целью получения частиц бикарбоната натрия, с одной стороны, и водного маточного раствора, с другой стороны;
(c) необязательно прокаливание частиц бикарбоната натрия при температуре, равной не ниже 80°C, для их превращения в частицы карбоната натрия.
2. Способ по п. 1, в котором на стадии (a) водная композиция содержит по меньшей мере одну поликарбоновую кислоту и/или ее соли в количестве, составляющем не менее 300 ч./млн, предпочтительно не менее 1000 ч./млн, предпочтительно не менее 2000 ч./млн, предпочтительно не менее 2500 ч./млн, предпочтительно не менее 2700 ч./млн в расчете на массу водной композиции.
2
3. Способ по п. 1 или 2, в котором частицы бикарбоната натрия, полученные на стадии (b), обладают удельной площадью поверхности БЭТ, равной более 1, предпочтительно более 2, еще более предпочтительно более 3, наиболее предпочтительно более 4 или более 7 м/г.
4. Способ по п. 1, в котором стадия (b) включает стадию взаимодействия водной композиции с газом, содержащим диоксид углерода.
5. Способ по п. 1, в котором водная композиция, полученная на стадии (a), содержит карбонат натрия и бикарбонат натрия и в котором отношение массы карбоната натрия к массе бикарбоната натрия превышает 1,0.
6. Способ по п. 1, в котором по меньшей мере одна поликарбоновая кислота и/или ее соль выбрана из группы, включающей полиакрилат натрия, сополимеры акриловой кислоты и малеиновой кислоты и полиакриловую кислоту, и их смеси.
7. Способ по п. 1, в котором водная композиция, полученная на стадии (a), обладает значением pH, равным не менее 8.
8. Способ по п. 1, в котором стадии (a) и (b) способа проводят при температуре, равной не выше 70°, предпочтительно равной не выше 60°, еще более предпочтительно равной не выше 50°, наиболее предпочтительно равной не выше 40°, наиболее предпочтительно равной не выше 30°C.
9. Способ по п. 1, в котором водная композиция содержит не менее 100 г карбоната щелочного металла в расчете на 1 кг водной композиции.
10. Способ по п. 1, в котором водная композиция содержит от 0,2 г до 5,0 г поликарбоновой кислоты и/или ее солей в расчете на 1 кг водной композиции.
11. Способ по п. 1, в котором частицы бикарбоната натрия по данным измерения с помощью рассеивания лазерного излучения обладают средним диаметром эквивалентной сферы D50, равным не менее 10 мкм.
12. Способ по п. 1, в котором частицы бикарбоната натрия по данным измерения с помощью рассеивания лазерного излучения обладают средним диаметром эквивалентной сферы D90, равным не менее 60 мкм.
13. Способ по п. 1, в котором реакционноспособные частицы содержат не менее 60 мас.% бикарбоната натрия, частицы обладают средним диаметром эквивалентной сферы D50, равным не менее 10 мкм, и значением D90, равным не менее 60 мкм.
2
14. Способ по п. 1, в котором реакционноспособные частицы являются прокаленными и содержат не менее 60 мас.% карбоната натрия, частицы обладают средней удельной площадью поверхности БЭТ, равной не менее 7, предпочтительно не менее 8, еще более предпочтительно не менее 10, наиболее предпочтительно не менее 11 или не менее 12 и даже более предпочтительно не менее 15 или не менее 18, или не менее 20, или даже не менее 21 м/г.
15. Способ по п. 14, в котором реакционноспособные частицы по данным измерения с помощью рассеивания лазерного излучения обладают средним диаметром эквивалентной сферы D50, равным не менее 10 мкм, и значением D90, равным не менее 60 мкм.
16. Моющая композиция в форме порошка, которую можно получить способом по любому из предыдущих пунктов.